(57)【要約】【課題】ブレーカーまたはベルト層の耐久性が優れた空気入りタイヤを提供する。【解決手段】ブレーカーまたはベルト層のスチールコードを被覆するゴム組成物が、ジエン系ゴム１００重量部、および、メタクリル酸亜鉛またはアクリル酸亜鉛２〜８重量部からなる空気入りタイヤ。【選択図】なし【特許請求の範囲】
【請求項１】
ブレーカーまたはベルト層のスチールコードを被覆するゴム組成物が、ジエン系ゴム１００重量部、および、メタクリル酸亜鉛またはアクリル酸亜鉛２〜８重量部からなる空気入りタイヤ。
【発明の詳細な説明】
【技術分野】
【０００１】
本発明は、空気入りタイヤに関し、とくに、ブレーカーまたはベルト層の耐久性の優れた空気入りタイヤに関する。
【背景技術】
【０００２】
従来、ブレーカーまたはベルト層のスチールコードを被覆するゴム組成物には、スチールコードとの接着性が要求されている。接着性を向上させるために、コバルト塩、シリカ、レジンなどが該ゴム組成物に使用されている。しかし、これらをゴム組成物に使用しても、スチールコードとの接着性が不充分であり、走行により剥離するなどの問題が起こる。一方、スチールコードにも、ゴム組成物との接着性を向上させるために種々のメッキを施すことが必要とされている。
【０００３】
また、ブレーカーまたはベルト層のスチールコードを被覆するゴム組成物には、耐久性も要求されている。例えば、レゾルシンまたはレゾルシン縮合物とそのメチレンドナーとを含有するゴム組成物が知られているが（特許文献１参照）、耐久性が充分なものではなかった。
【０００４】
【特許文献１】特開平７−２５８４７０号公報
【発明の開示】
【発明が解決しようとする課題】
【０００５】
本発明の目的は、ブレーカーまたはベルト層の耐久性が優れた空気入りタイヤを提供することにある。
【課題を解決するための手段】
【０００６】
すなわち、本発明は、ブレーカーまたはベルト層のスチールコードを被覆するゴム組成物が、ジエン系ゴム１００重量部、および、メタクリル酸亜鉛またはアクリル酸亜鉛２〜８重量部からなる空気入りタイヤに関する。
【発明の効果】
【０００７】
本発明によれば、ブレーカーまたはベルト層のスチールコード被覆用ゴム組成物に、ジエン系ゴム、および、メタクリル酸亜鉛またはアクリル酸亜鉛を配合することによって、スチールコードと良好な接着を可能にする。
【発明を実施するための最良の形態】
【０００８】
本発明の空気入りタイヤは、スチールコードとそれを被覆するゴム組成物からなるブレーカーまたはベルト層を有する。このスチールコードを被覆するゴム組成物は、ジエン系ゴム、および、メタクリル酸亜鉛またはアクリル酸亜鉛を含む。
【０００９】
本発明で使用するゴム組成物を、空気入りタイヤのブレーカーまたはベルト層に用いると、湿熱接着が向上し、ゴム自身が硬くなることにより、機械的な疲労による剥離の発生を防ぐという効果がある。
【００１０】
本発明に用いられるスチールコードとしては、とくに制限はないが、たとえば、１×ｎ構成の撚りスチールコード、ｋ＋ｍ構成の層撚りスチールコードなどがあげられる。なかでも１×３、１×４構成の撚りスチールコードなどが好ましい。ここで、１×ｎ構成の撚りスチールコードとは、ｎ本のフィラメントを撚りあわせて得られる１層の撚りスチールコードのことである。また、ｋ＋ｍ構成の層撚りスチールコードとは、撚り方向、撚りピッチの異なる２層構造を持ち、内層にｋ本のフィラメント、外層にｍ本のフィラメントを有するスチールコードのことである。ｎは１〜２７の整数、ｋは１〜１０の整数、ｍは１〜３の整数である。スチールコードの表面は、ゴム化合物との接着性を向上させるため、真鍮、Ｚｎなどでメッキしてもよい。
【００１１】
本発明のスチールコード被覆用ゴム組成物に用いられるジエン系ゴムとしては、とくに制限はないが、たとえば、天然ゴム、スチレン−ブタジエンゴム、イソプレンゴム、ブタジエンゴムなどがあげられ、なかでも高補強性、低発熱性の点で、天然ゴムが好ましい。
【００１２】
本発明のスチールコード被覆用ゴム組成物に用いられるメタクリル酸亜鉛またはアクリル酸亜鉛の配合量は、ジエン系ゴム１００重量部に対し、２〜８重量部である。アクリル酸亜鉛の配合量の下限については３重量部であることが好ましい。上限については６重量部であることが好ましく、５重量部であることがさらに好ましい。メタクリル酸亜鉛またはアクリル酸亜鉛の配合量が２重量部未満では、スチールコードとの接着性が劣り、８重量部をこえると、ゴム組成物がもろくなり、加工の際に、ロールと密着しやすくなるので、加工性に問題がある。
【００１３】
さらに、本発明で使用するスチールコード被覆用ゴム組成物は、カーボンブラックを含有することが好ましい。
【００１４】
カーボンブラックのヨウ素吸着量は、８０〜１３０ｍｇＩ2／ｇであることが好ましい。カーボンブラックのヨウ素吸着量が８０ｍｇＩ2／ｇ未満では補強性が低いため、強度が充分ではない傾向があり、１３０ｍｇＩ2／ｇをこえると発熱が大きくなる傾向がある。
【００１５】
前記カーボンブラックの配合量は、ジエン系ゴム１００重量部に対して５０〜８０重量部であることが好ましい。カーボンブラックの配合量が５０重量部未満であると補強性が低下する傾向があり、８０重量部をこえると発熱が大きくなり、加工性が悪化する傾向がある。
【００１６】
本発明のスチールコード被覆用ゴム組成物には、スチールコードとの接着性を向上させるために、コバルト塩を配合できる。コバルト塩としては、ステアリン酸コバルト、ナフテン酸コバルト、ネオデカン酸コバルトがあげられる。なかでも、加工性および接着性能の点から、コバルトステアリン酸が好ましい。
【００１７】
コバルト塩の配合量は、ジエン系ゴム１００重量部に対して１．０〜２．０重量部であることが好ましい。コバルト塩の配合量が、１．０重量部未満であると、接着性能が低下する傾向があり、２．０重量部をこえると弾性が低下する傾向がある。
【００１８】
さらに、本発明のスチールコード被覆用ゴム組成物には、前記成分のほかにゴム工業で通常使用されている各種薬品、たとえば、シリカや水酸化アルミニウムなどの無機充填剤、硫黄などの加硫剤、各種加硫促進剤、各種老化防止剤などの添加剤を配合できる。
【００１９】
本発明に用いられるゴム組成物は、まず、ジエン系ゴム、その他の原材料をバンバリーミキサーにて混練りすることによって得ることができ、硫黄、加硫促進剤を配合する場合は、硫黄、加硫促進剤を加えて再びバンバリーミキサーで練ることによって得ることができる。本発明のブレーカーまたはベルト層は、たとえば、約０．３ｍｍのフィラメントを約１３ｍｍのピッチで撚りあわせることによって製造したスチールコードからなる。本発明においては、これらのスチールコードを前記ゴム組成物で被覆して加硫することができる。
【実施例】
【００２０】
つぎに、本発明の組成物を実施例に基づいてさらに詳しく説明するが、本発明はこれらに限定されるものではない。
【００２１】
なお、実施例および比較例で使用する原料を以下にまとめて示す。
天然ゴム：一般的なＲＳＳ＃３グレード
カーボンブラックＩＳＡＦ：昭和キャボット（株）製のＮ２２０（ヨウ素吸着量１２０ｍｇＩ2／ｇ）
老化防止剤：住友化学工業（株）製のＡＮＴＩＧＥＮＥ  ６Ｃ
ステアリン酸：日本油脂（株）製の桐
酸化亜鉛：東邦亜鉛（株）製の銀嶺（Ｒ）
ステアリン酸コバルト：ジャパンエナジー（株）製のＣＯＳＴ−Ｓ
硫黄：アクゾ・カシマ（株）製のＣＲＹＳＴＥＸＨＳ  ＯＴ
加硫促進剤：大内新興化学工業（株）製のノクセラーＤＺ−Ｇ
【００２２】
実施例１〜３および比較例１〜３
上記の配合にしたがって、ゴム組成物を調製し、スチールコードに被覆して、ベルト層とした。スチールコードをメッキする場合は、真鍮（Ｃｕ、Ｚｎ）でメッキした。これを用いてタイヤサイズ１８５／６５Ｒ１５の評価用タイヤを作製し、以下の試験を実施した。
【００２３】
（接着試験）
評点は、ブレーカー−ブレーカー間を剥離したときの剥離面のゴムの覆われている割合（１００％：全面が覆われている）を示す。また、剥離抗力は剥離用サンプルをタイヤから切り出し（幅２５ｃｍ）、それをインストロンで測定した引張り抗力を示す。なお、オリジナル接着は、湿熱接着されていないサンプルを、湿熱接着は、温度８０℃、湿度９５％の湿熱オーブンに２週間入れたあとのサンプルを用いて測定したことを示す。
【００２４】
（粘弾性）
（株）岩本製作所製の粘弾性スペクトロメーターを用いて、７０℃、初期歪み１０％、動的歪み±１％におけるＥ＊およびｔａｎδの値を測定した。Ｅ＊の数値が大きいほど、剛性が高く、変形の歪みが小さいことを示す。また、ｔａｎδの数値が小さいほど、低発熱性であることを示す。
【００２５】
（連続高速試験）
連続高速試験走行距離は、内圧２．０Ｋｐａ、荷重１２０％、速度１２０ｋｍで走行し、空気が抜け、タイヤが走行できなくなるまでの距離（ｋｍ）を示す。数値が大きいほど、スチールコードとの接着性および耐久性に優れていることを示す。
【００２６】
結果を表１に示す。
【００２７】
【表１】
2005146051.tif 000002
【００２８】
特定量のメタクリル酸亜鉛またはアクリル酸亜鉛が配合された実施例１〜３では、メッキおよびコバルトステアリンの有無に関わらず、スチールコードとの接着性および耐久性に優れていた。